(57)【要約】      （修正有）【課題】単層型電子写真感光体を用い、帯電電位の変化幅を減少させて、かぶりの発生を効果的に抑制することができる画像形成装置を提供する。【解決手段】電子写真感光体を帯電させる際の感光層表面に対する流れ込み電流値を５〜２５μＡ／ｃｍ2の範囲内の値とするとともに、電子写真感光体が、単層型であり、かつ、正孔輸送剤として下記一般式（１）で表されるアミン化合物を含む。2008233745.tif 000021【選択図】なし【特許請求の範囲】
【請求項１】
電子写真感光体の周囲に、帯電手段と、露光手段と、現像手段と、転写手段と、除電手段と、が順次配置された画像形成装置であって、
前記電子写真感光体を帯電させる際の単位面積当たりの感光層表面に対する流れ込み電流値を５〜２５μＡ／ｃｍ2の範囲内の値とするとともに、
前記電子写真感光体が、電荷発生剤、正孔輸送剤、電子輸送剤及び結着樹脂を同一層に含む単層型電子写真感光体であり、かつ、前記正孔輸送剤として下記一般式（１）で表されるアミン化合物を含むことを特徴とする画像形成装置。
【化１】
2008233745.tif 000019
（一般式（１）中、Ｒａ〜Ｒｇは、それぞれ独立しており、水素原子、ハロゲン原子、炭素数１〜２０のアルキル基、炭素数１〜２０のアルコキシ基、置換または非置換の炭素数６〜３０のアリール基、またはＲａ〜Ｒｅのうち、隣接する２つの置換基同士が炭化水素環構造を形成しても良く、Ｘ1及びＸ2はそれぞれ独立しており、下記一般式（２）で表される置換基であり、Ｘ1及びＸ2、あるいはいずれか一方が複数である場合は、それぞれ同一でも異なってもよく、置換基数ｌ及びｍは、（ｌ＋ｍ≧２）を満足する０または正の整数である。）
【化２】
2008233745.tif 000020
（一般式（２）中、Ｒｈ〜Ｒｉは、それぞれ独立しており、水素原子、炭素数１〜２０のアルキル基、置換または非置換の炭素数６〜３０のアリール基であり、繰り返し数ｎは１〜２の整数であり、Ｒｊはハロゲン原子、炭素数１〜２０のアルキル基、炭素数１〜２０のアルコキシ基、あるいは置換または非置換の炭素数６〜３０のアリール基であり、Ｒｊが複数である場合は、同一でも異なってもよく、置換基数ｏは０〜５の整数である。）
【請求項２】
前記電子写真感光体の回転速度を７０〜２８０ｍｍ／ｓｅｃの範囲内の値とすることを特徴とする請求項１に記載の画像形成装置。
【請求項３】
前記一般式（１）において、Ｒａ〜Ｒｅのいずれか２つが結合してシクロヘキシル基を形成していることを特徴とする請求項１または２に記載の画像形成装置。
【請求項４】
前記一般式（１）において、Ｘ1及びＸ2、あるいはいずれか一方が、一般式（２）における繰り返し数ｎを２としたブタジエン構造を有することを特徴とする請求項１〜３のいずれか一項に記載の画像形成装置。
【請求項５】
前記一般式（１）で表されるアミン化合物の添加量を、前記結着樹脂１００重量部に対して３０〜８０重量部の範囲内の値とすることを特徴とする請求項１〜４のいずれか一項に記載の画像形成装置。
【請求項６】
前記帯電手段をスコロトロン帯電装置とすることを特徴とする請求項１〜５のいずれか一項に記載の画像形成装置。
【請求項７】
請求項１〜６のいずれか一項に記載の画像形成装置を用いた画像形成方法。
【発明の詳細な説明】
【技術分野】
【０００１】
本発明は、電子写真感光体を用いた画像形成装置及び画像形成方法に関する。特に、幅広い回転速度に対応可能な単層型電子写真感光体を用いた画像形成装置及びそれを用いた画像形成方法に関する。
【背景技術】
【０００２】
従来、プリンタ、コピー等に用いられる画像形成装置は、電子写真感光体の周囲に、電子写真感光体を帯電させるための帯電手段と、この帯電した感光体表面を露光して潜像を形成する露光手段と、この潜像にトナーを転写させて現像する現像手段と、このトナーを記録紙に転写して画像化する転写手段と、転写後の感光体表面に残留する残留電位を消去する除電手段と、を順次配置した画像形成プロセスが採用されている。
ここで、かかる帯電手段は、電子写真感光体表面に対して帯電ローラ等の帯電部材を直接接触させる接触帯電方式の帯電手段と、コロナ帯電器を用いて感光体表面をコロナ帯電させる非接触帯電方式の帯電手段と、に大別することができる。
一方、有機感光体には、電荷発生剤（ＣＧＭ）及び電荷輸送剤（ＣＴＭ）を単一感光層中に含有させた感光体や、電荷発生層（ＣＧＬ）及び電荷輸送層（ＣＴＬ）を積層した感光体等が使用されている。
また、感光体の帯電特性に関しても、負帯電性のものと、正帯電性のものとがあるが、負帯電性感光体では負極性コロナによりオゾンが多量に発生し、環境汚染の問題や、オゾンによる感光体劣化の問題があり、またこれを防止するために格別の排気手段やオゾン分解手段を設ける必要があるので、正帯電性感光体が小型の複写機、ファックス、プリンター等には優れているといえる。
かかる正帯電性感光体を用いた画像形成方法としては、正帯電型の有機感光体をコロトロンやスコロトロンを用いて正帯電し、一連のカールソンプロセスを行うことにより画像形成を行う方法が広く知られている。
しかしながら、正帯電型有機感光体は帯電時にオゾンの発生量が少ないという利点を与えるものではあるが、繰返し使用或いは長期使用に伴ない、感光体の表面電位が徐々に低下し、画像濃度も変化するという傾向がある。
特に、電子写真感光体の回転速度が１００ｍｍ／ｓｅｃ以上と速い場合に、接触帯電方式であっても、非接触帯電方式であっても、帯電電位の変化幅が大きくなりやすいという問題が見られた。その結果、電子写真感光体において、部分的な帯電不良が生じるため、形成画像においてかぶりが発生しやすいという問題が見られた。
【０００３】
そこで、非接触帯電方式の帯電手段を、単層型電子写真感光体と組み合わせて用いた場合であっても、安定した帯電特性を得るために、放電部材、シールド及びシールド開口部のグリッドを備えた主帯電器を該感光体の主帯電に使用するとともにシールド及びグリッドを共にゼロよりも高い正電位に維持し且つシールド及びグリッドへの流れ込み電流（ＩSC＋ＩCC）を主帯電器への流れ込み電流（ＩCC）の９０％以下に抑制する方法が開示されている（例えば、特許文献１）。
【特許文献１】特開平８−２７８６８４（特許請求の範囲）
【発明の開示】
【発明が解決しようとする課題】
【０００４】
しかしながら、たとえ流れ込み電流を調整したとしても、電子写真感光体の回転速度が１００ｍｍ／ｓｅｃ以上と速い場合には、オゾン等が発生しやすくなるという問題が見られた。そのため、電子写真感光体表面を不均一に酸化劣化させ、電子写真感光体表面の特性が変化する場合がある。よって、このような場合には、特許文献１の画像形成部材であっても、十分に帯電電位の変化幅を減少させることができないといった問題が見られた。
したがって、接触帯電方式であっても、非接触帯電方式であっても、さらには、かつ、電子写真感光体の回転速度が比較的速い場合であっても、効果的に帯電電位の変化幅を減少させることができる画像形成装置が求められていた。
【０００５】
そこで、本発明者らは、鋭意検討した結果、感光層に含まれる正孔輸送剤として、特定の構造を有するアミン化合物を用いるとともに、電子写真感光体を帯電させる際の単位面積当たりの感光層表面に対する流れ込み電流値を所定範囲に制限することにより、接触帯電方式であっても、非接触帯電方式であっても、さらには、電子写真感光体の回転速度が比較的速い場合であっても、電子写真感光体表面がオゾン等によって酸化劣化することを効果的に抑制できることを見出した。
すなわち、本発明の目的は、電子写真感光体として、所定の単層型電子写真感光体を用い、かつ、電子写真感光体を帯電させる際の単位面積当たりの感光層に対する流れ込み電流値を所定範囲に制限することにより、例えば、電子写真感光体の回転速度が比較的速い場合であっても、帯電電位の変化幅を減少させて、かぶりの発生を効果的に抑制することができる画像形成装置及びそれを用いた画像形成方法を提供することにある。
【０００６】
本発明によれば、電子写真感光体の周囲に、帯電手段と、露光手段と、現像手段と、転写手段と、除電手段と、が順次配置された画像形成装置であって、電子写真感光体を帯電させる際の単位面積当たりの感光層表面に対する流れ込み電流値を５〜２５μＡ／ｃｍ2の範囲内の値とするとともに、電子写真感光体が、電荷発生剤、正孔輸送剤、電子輸送剤及び結着樹脂を同一層に含む単層型電子写真感光体であり、かつ、正孔輸送剤として下記一般式（１）で表されるアミン化合物を含むことを特徴とする画像形成装置が提供され、上述した問題を解決することができる。
【０００７】
【化１】
2008233745.tif 000002
【０００８】
（一般式（１）中、Ｒａ〜Ｒｇは、それぞれ独立しており、水素原子、ハロゲン原子、炭素数１〜２０のアルキル基、炭素数１〜２０のアルコキシ基、置換または非置換の炭素数６〜３０のアリール基、またはＲａ〜Ｒｅのうち、隣接する２つの置換基同士が炭化水素環構造を形成しても良く、Ｘ1及びＸ2はそれぞれ独立しており、下記一般式（２）で表される置換基であり、Ｘ1及びＸ2、あるいはいずれか一方が複数である場合は、それぞれ同一でも異なってもよく、置換基数ｌ及びｍは、（ｌ＋ｍ≧２）を満足する０または正の整数である。）
【０００９】
【化２】
2008233745.tif 000003
【００１０】
（一般式（２）中、Ｒｈ〜Ｒｉは、それぞれ独立しており、水素原子、炭素数１〜２０のアルキル基、置換または非置換の炭素数６〜３０のアリール基であり、繰り返し数ｎは１〜２の整数であり、Ｒｊはハロゲン原子、炭素数１〜２０のアルキル基、炭素数１〜２０のアルコキシ基、あるいは置換または非置換の炭素数６〜３０のアリール基であり、Ｒｊが複数である場合は、同一でも異なってもよく、置換基数ｏは０〜５の整数である。）
【００１１】
すなわち、電子写真感光体の感光層において、正孔輸送剤として一般式（１）で表されるアミン化合物が含まれていることから、その抗酸化性によって、電子写真感光体表面がオゾン等によって酸化劣化することを効果的に抑制することができる。
したがって、このような電子写真感光体として単層型電子写真感光体を用い、かつ、電子写真感光体を帯電させる際の単位面積当たりの感光層表面に対する流れ込み電流値を所定範囲に制御することにより、電子写真感光体の回転速度が比較的速い場合であっても、帯電電位の変化幅を減少させて、かぶりの発生を効果的に抑制することができる。
【００１２】
また、本発明の画像形成装置を構成するにあたり、電子写真感光体の回転速度を７０〜２８０ｍｍ／ｓｅｃの範囲内の値とすることが好ましい。
このような幅広い範囲の回転速度で画像形成を実施した場合であっても、帯電電位の変化幅を減少させて、かぶりの発生を効果的に抑制することができる。
【００１３】
また、本発明の画像形成装置を構成するにあたり、一般式（１）において、Ｒａ〜Ｒｅのいずれか２つが結合してシクロヘキシル基を形成していることが好ましい。
このように構成することにより、感光層中における特定の正孔輸送剤の分散性を向上させることができる。したがって、特定の構造を有する正孔輸送剤が有する抗酸化性をより効率的に発揮することができるとともに、電子写真感光体の感度特性についても向上させることができる。
【００１４】
また、本発明の画像形成装置を構成するにあたり、一般式（１）において、Ｘ1及びＸ2、あるいはいずれか一方が、一般式（２）における繰り返し数ｎを２としたブタジエン構造を有することが好ましい。
このように構成することにより、特定の構造を有する正孔輸送剤が有する抗酸化性をより向上させることができるとともに、電荷輸送速度を向上させて、感度特性についてもさらに向上させることができる。
【００１５】
また、本発明の画像形成装置を構成するにあたり、一般式（１）で表されるアミン化合物の添加量を、結着樹脂１００重量部に対して３０〜８０重量部の範囲内の値とすることが好ましい。
このように構成することにより、特定の構造を有する正孔輸送剤の抗酸化性をより効率的に発揮させることができる。
また、感光層中における分散性についても、さらに向上させることができる。
【００１６】
また、本発明の画像形成装置を構成するにあたり、帯電手段をスコロトロン帯電装置とすることが好ましい。
このように非接触帯電方式の帯電手段であるスコロトロン帯電装置を用いた場合であっても、特定の電子写真感光体を備えていることから、耐オゾン性に優れているとともに、優れた耐久性を得ることができる。
【００１７】
また、本発明の別の態様は、上述したいずれかの画像形成装置を用いた画像形成方法である。
すなわち、画像形成方法を実施する際に、電子写真感光体の感光層において、正孔輸送剤として一般式（１）で表されるアミン化合物が含まれていることから、その抗酸化性によって、電子写真感光体表面がオゾン等によって酸化劣化することを効果的に抑制することができる。
したがって、画像形成方法を実施する際に、このような電子写真感光体として単層型電子写真感光体を用い、かつ、電子写真感光体を帯電させる際の単位面積当たりの感光層に対する流れ込み電流値を所定範囲に制御することによって、帯電電位の変化幅を減少させて、かぶりの発生を効果的に抑制することができる。
【発明を実施するための最良の形態】
【００１８】
［第１の実施形態］
第１の実施形態は、電子写真感光体の周囲に、帯電手段と、露光手段と、現像手段と、転写手段と、除電手段と、が順次配置された画像形成装置であって、電子写真感光体を帯電させる際の単位面積当たりの感光層に対する流れ込み電流値を５〜２５μＡ／ｃｍ2の範囲内の値とするとともに、電子写真感光体が、電荷発生剤、正孔輸送剤、電子輸送剤及び結着樹脂を同一層に含む単層型電子写真感光体であり、かつ、正孔輸送剤として下記一般式（１）で表されるアミン化合物を含むことを特徴とする画像形成装置である。
以下、第１の実施形態としての画像形成装置について、各構成要件に分けて、具体的に説明する。
【００１９】
１．基本的構成
図１に、本発明における画像形成装置の基本的構成を示す。かかる画像形成装置１０は、ドラム型の電子写真感光体（以下、感光体と称する場合がある。）１１を備えており、この感光体１１の周囲には、矢印Ａで示す回転方向に沿って、非接触帯電方式の帯電手段１２（図中においては、一例として、スコロトロン帯電装置を記載している。）と、感光体表面に潜像を形成するための露光手段１３と、この感光体表面に対してトナーを付着させて潜像現像する現像手段１４と、このトナーを記録紙２０上に転写するための転写手段１５と、感光体表面上の残留トナーを除去するクリーニング装置１７と、感光体表面の残留電位を除去するための除電手段１８と、が順次配置されている。
また、非接触帯電方式の帯電手段１２は、コロナワイヤー等の放電部材１２ａ、放電部材を包囲するシールド１２ｂ、及びシールドの感光体側開口部に設けられたグリッド部材１２ｃから成っている。また、放電部材１２ａには帯電印加電圧を印加するための電源１９が接続されている。このとき、電源１９の極性を帯電手段１２側が正極になるように接続すれば、かかる画像形成装置を正帯電型とすることができ、帯電手段１２側が負極になるように接続すれば、かかる画像形成装置を負帯電型とすることができる。また、シールド１２ｂ、グリッド部材１２ｃにも図示しない電源より電圧が印加される。
また、転写手段１５には、電源２２が接続されている。この電源２２の極性は、感光体１１における帯電型の正・負及び現像方式の正・反転等により決定する。
なお、感光体１１は、後述するように、単層型電子写真感光体であるとともに、その感光層において特定の構造を有する正孔輸送剤を含むことを特徴としている。
【００２０】
２．帯電手段
（１）種類
本発明における帯電手段は特に制限されるものではなく、非接触帯電方式の帯電手段であっても、接触帯電方式の帯電手段であってもともに好適に用いることができる。
例えば、非接触帯電方式の帯電手段として、スコロトロン帯電装置やコロトロン帯電装置を用いた場合、通常、オゾン等が発生するという問題が見られるものの、本発明の電子写真感光体を備えた画像形成装置であれば、電子写真感光体が耐オゾン性に優れているとともに、電子写真感光体を帯電させる際の単位面積当たりの感光層に対する流れ込み電流値を所定範囲に制限していることから、優れた耐久性を得ることができる。
したがって、非接触帯電方式の帯電手段であっても、接触帯電方式の帯電手段であっても、電子写真感光体における帯電電位の変化幅が低下して、かぶりの発生を効果的に抑制することができる。
【００２１】
（２）流れ込み電流値
電子写真感光体を帯電させる際の単位面積当たりの感光層表面に対する流れ込み電流値（Ｉｃｃ）を５〜２５μＡ／ｃｍ2の範囲内の値とすることを特徴とする。
この理由は、かかる流れ込み電流値（Ｉｃｃ）が、５μＡ／ｃｍ2未満の値になると、電子写真感光体を十分に帯電させることが困難となる場合があるためである。一方、かかる流れ込み電流値（Ｉｃｃ）が、２５μＡ／ｃｍ2を超えると、帯電電位の変化幅が著しく大きくなる場合があるためである。
さらに、このような流れ込み電流値（Ｉｃｃ）の範囲であれば、帯電させる際の帯電電位が変化したような場合や、電子写真感光体が劣化し、最適帯電電位を変化させるような場合であっても、容易に対応することができる。
したがって、電子写真感光体を帯電させる際の単位面積当たりの感光層表面に対する流れ込み電流値（Ｉｃｃ）を７〜２３μＡ／ｃｍ2の範囲内の値とすることがより好ましく、１０〜２２μＡ／ｃｍ2の範囲内の値とすることがさらに好ましく、１５〜２０μＡ／ｃｍ2の範囲内の値とすることが最も好ましい。
なお、本発明において、単位面積当たりの感光層表面に対する流れ込み電流値（Ｉｃｃ）とは、回転している電子写真感光体の表面であって、単位時間当たりに帯電手段によって帯電される面積（Ｓ）に流れ込む電流値（Ｉ）を、当該面積（Ｓ）で割った値（Ｉ／Ｓ）を意味する。
例えば、帯電手段への印加電流を３０００μＡ、帯電手段の幅を２５０ｍｍ、電子写真感光体の回転速度を１２０ｍｍ／ｓｅｃとした場合、単位面積当たりの感光層表面に対する流れ込み電流値（Ｉｃｃ）は、以下のように計算され、１０μＡ／ｃｍ2となる。
Ｉｃｃ＝Ｉ／Ｓ＝３０００／（２５×１２）＝１０（μＡ／ｃｍ2）
【００２２】
３．電子写真感光体
（１）基本的構成
本発明においては、電子写真感光体として、単層型電子写真感光体を用いることを特徴とする。
この理由は、単層型電子写真感光体であれば、積層型電子写真感光体と比較して、層構造が単純であるため容易に製造することができ、また、層界面が少ないことから光学特性を向上させやすい等の利点があるためである。
一方、単層型電子写真感光体は、感光層に電荷発生剤を含む構成をとるため、感光層の電気抵抗が小さくなりやすく、連続して画像形成を行った際には、帯電電位の変化幅が増加しやすいという問題が見られる。そして、かかる帯電電位の変化幅に起因して、形成画像においてかぶりが発生しやすいという問題が見られる。特に、電子写真感光体表面が、帯電手段への印加電圧に起因して発生するオゾン等によって不均一に酸化劣化した場合には、かかる問題が顕著となる。
しかしながら、本発明においては、後述するように抗酸化性に優れた特定の構造を有する正孔輸送剤を用いていることから、電子写真感光体の帯電特性を安定させて、かかる問題を解決することができる。
【００２３】
図２（ａ）に示すように、単層型電子写真感光体３０は、基体３２上に単一の感光層３４を設けたものである。
また、かかる感光層は、結着樹脂と、特定の構造を有する正孔輸送剤と、電荷発生剤と、を含むとともに、さらに必要に応じて電子輸送剤、レベリング剤またはシリル基含有化合物等の添加剤を含むことができる。
また、図２（ｂ）に示すように、基体３２と感光層３４との間に、感光体の特性を阻害しない範囲でバリア層３６が形成されている単層型感光体３０´でもよい。
なお、電荷輸送剤として、さらに電子輸送剤を含有させることによって、電荷発生剤と正孔輸送剤との間における電荷輸送効率を、さらに向上させることができる。
【００２４】
また、基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上述した金属が蒸着又はラミネートされたプラスチック材料、ヨウ化アルミニウム、酸化スズ、酸化インジウム等で被覆されたガラス、あるいはカーボンブッラク等の導電性微粒子を分散してなるプラスッチク材料等があげられる。
また、基体の形状は、使用する画像形成装置の構造に合わせて、シート状、ドラム状等のいずれであってもよく、基体自体が導電性を有するか、あるいは基体の表面が導電性を有していればよい。
【００２５】
（２）正孔輸送剤
（２）−１  種類
本発明においては、正孔輸送剤として、上述した一般式（１）で表されるアミン化合物を用いることを特徴とする。
この理由は、正孔輸送剤として一般式（１）で表されるアミン化合物を用いることにより、その抗酸化性によって、電子写真感光体表面がオゾン等によって酸化劣化することを効果的に抑制することができるためである。
したがって、電子写真感光体として単層型電子写真感光体を用い、かつ、帯電手段として非接触帯電方式、あるいは接触帯電方式の帯電手段を用いた場合であっても、帯電電位の変化幅を減少させて、かぶりの発生を効果的に抑制することができるためである。
すなわち、帯電手段の項において記載したように、非接触帯電方式、あるいは接触帯電方式の帯電手段を、単層型電子写真感光体と組み合わせて用いた場合には、発生するオゾン等による感光層の酸化劣化及び単層型感光層の電気抵抗が比較的小さいことに起因して、連続して画像形成を行った際に帯電電位の変化幅が増加しやすいという問題が見られる。その結果、部分的な帯電不良が生じるため、形成画像においてかぶりが発生しやすくなるという問題が見られる。
一方、本発明においては、電子写真感光体の感光層が、抗酸化性に優れた特定の構造を有する正孔輸送剤を含んでいることから、僅かな放電によって発生するオゾン等の影響であれば、長期にわたって安定的に抑制することができる。
したがって、電子写真感光体として、帯電電位の安定性に劣る単層型電子写真感光体を用いた場合であっても、その表面における不均一な劣化を抑制することによって帯電電位の変化幅を減少させて、かぶりの発生を効果的に抑制することができる。
【００２６】
また、一般式（１）において、Ｒａ〜Ｒｅのいずれか２つが結合してシクロヘキシル基を形成していることが好ましい。
この理由は、一般式（１）における所定箇所の構造を、このように特定することによって、感光層中における特定の構造を有する正孔輸送剤の分散性を向上させることができるためである。したがって、特定の構造を有する正孔輸送剤が有する抗酸化性をより効率的に発揮することができるとともに、電子写真感光体の感度特性についても向上させることができる。
すなわち、一般式（１）における所定箇所において、シクロヘキシル基を導入することにより、一般式（１）で表されるアミン化合物における平面性や対称性を調節して、かかるアミン化合物の結晶性を低下させて、感光層用塗布液に対する相溶性を向上させることができるためである。
【００２７】
また、一般式（１）において、Ｘ1及びＸ2、あるいはいずれか一方が、一般式（２）における繰り返し数ｎを２としたブタジエン構造を有することが好ましい。
この理由は、一般式（１）における所定箇所の構造を、このように特定することによって、特定の構造を有する正孔輸送剤が有する抗酸化性をより向上させることができるとともに、電荷輸送速度を向上させて、感度特性についてもさらに向上させることができるためである。
かかる効果は、一般式（１）における所定箇所において、ブタジエン構造を導入することにより、π電子が豊富になって、分子内の電荷輸送をさらに効率的にすることができることに起因するものと考えられる。
【００２８】
（２）−２  具体例
また、一般式（１）で表されるアミン化合物の具体例としては、下記式（３）〜（１２）で表されるアミン化合物（ＨＴＭ−１〜１０）を挙げることができる。
【００２９】
【化３】
2008233745.tif 000004
【００３０】
【化４】
2008233745.tif 000005
【００３１】
【化５】
2008233745.tif 000006
【００３２】
【化６】
2008233745.tif 000007
【００３３】
【化７】
2008233745.tif 000008
【００３４】
【化８】
2008233745.tif 000009
【００３５】
【化９】
2008233745.tif 000010
【００３６】
【化１０】
2008233745.tif 000011
【００３７】
【化１１】
2008233745.tif 000012
【００３８】
【化１２】
2008233745.tif 000013
【００３９】
（２）−３  添加量
また、一般式（１）で表されるアミン化合物の添加量を、結着樹脂１００重量部に対して３０〜８０重量部の範囲内の値とすることが好ましい。
この理由は、特定の構造を有する正孔輸送剤の添加量をかかる範囲とすることによって、特定の構造を有する正孔輸送剤の抗酸化性をより効率的に発揮させることができるためである。また、感光層中における分散性についても、さらに向上させることができるためである。
すなわち、特定の構造を有する正孔輸送剤の添加量が３０重量部未満の値となると、その絶対量が不足して、抗酸化性を十分に発揮することが困難となるばかりか、十分な感度を得ることも困難となる場合があるためである。一方、特定の構造を有する正孔輸送剤の添加量が８０重量部を超えた値となると、結晶化しやすくなるため、感光層中に均一に分散させることが困難となる場合があるためである。
したがって、特定の構造を有する正孔輸送剤の添加量を、結着樹脂１００重量部に対して３５〜７５重量部の範囲内の値とすることがより好ましく、４０〜７０重量部の範囲内の値とすることがさらに好ましい。
【００４０】
次いで、図３を用いて、特定の構造を有する正孔輸送剤の添加量と、帯電電位の変化幅と、の関係について説明する。
図３においては、横軸に、感光層の結着樹脂１００重量部に対する特定の構造を有する正孔輸送剤の添加量（重量部）を採り、縦軸に、連続画像形成を実施する前後での帯電電位の変化幅（Ｖ）（（経過帯電電位）−（初期帯電電位））を採った特性曲線が示してある。
なお、帯電電位の変化幅は、その値が０Ｖに近い程、帯電特性が安定しており、優れた帯電特性であることを示している。また、その測定条件等については、後の実施例において記載する。
かかる特性曲線から理解されるように、特定の正孔輸送剤の添加量が０重量部から３０重量部へと増加するのにともなって、帯電電位の変化幅がー１５Ｖ以下の値から−１０Ｖ前後の値へと緩やかに増加している。
そして、特定の正孔輸送剤の添加量が３０〜８０重量部の範囲では、その増加にともなって、帯電電位の変化幅も緩やかに減少してはいるものの、安定的に−１５Ｖ前後の範囲内の値を維持している。
また、特定の正孔輸送剤の添加量が８０重量部を超えた範囲においても、帯電電位の変化幅は引き続き緩やかに減少し続けるが、９０重量部程度までであれば、帯電電位の変化幅を−２０Ｖ前後の値に維持することができることがわかる。
したがって、特定の正孔輸送剤の添加量が極端に少なすぎたり、あるいは多すぎたりしない限り、広い範囲の添加量で帯電電位の変化幅を抑制することができることがわかる。
一方、最低限の電荷輸送能の確保や、感光層における正孔輸送剤の分散性等をも考慮すると、特定の正孔輸送剤の添加量を、結着樹脂１００重量部に対して３０〜８０重量部の範囲内の値とすることが好ましいと言える。
【００４１】
次いで、図４を用いて、スコロトロン帯電装置を用いた場合の帯電電位の変化幅と、かぶりの発生と、の関係について説明する。
図４においては、横軸に、帯電させる際に、スコロトロン帯電装置を用いた場合であって、連続画像形成を実施する前後での帯電電位の変化幅（Ｖ）（（経過帯電電位）−（初期帯電電位））を採り、縦軸に、かぶり濃度（ＦＤ値）（−）を採った特性が示してある。
なお、ＦＤ値が高いほど、かぶりが強く発生していることを示す。また、ＦＤ値の測定条件等については、後の実施例において記載する。
かかる特性曲線から理解されるように、帯電電位の変化幅が増加するにしたがって、ＦＤ値が急激に減少している。
より具体的には、帯電電位の変化幅が約−４０Ｖでは、ＦＤ値は約０．０１６と高い値であるが、帯電電位の変化幅が約−３０Ｖであれば、ＦＤ値は０．０１０前後の値となり、帯電電位の変化幅が約−２０Ｖであれば、ＦＤ値は０．００６前後の低い値となっており、さらに、帯電電位の変化幅が約−１０Ｖであれば、ＦＤ値は０．００２前後の非常に低い値となっている。
したがって、かかる特性曲線から、スコロトロン帯電装置を用いて帯電させた場合、帯電電位の変化幅と、かぶりの発生との間には明確な相関があり、帯電電位の変化幅を抑制することによって、かぶりの発生を抑制することができることがわかる。ひいては、特定の構造を有する正孔輸送剤を用いることによって、かぶりの発生を効果的に抑制できることがわかる。
【００４２】
（３）電子輸送剤
（３）−１  種類
本発明に用いられる電子輸送剤としては、従来公知の電子輸送剤を用いることができる。
例えば、ジフェノキノン誘導体、ピレン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の一種単独又は二種以上の組み合わせが挙げられる。
【００４３】
（３）−２  添加量
また、電子輸送剤の添加量を、結着樹脂１００重量部に対して１０〜１００重量部の範囲内の値とすることが好ましい。
この理由は、電子輸送剤の添加量が１０重量部未満の値になると、感度が低下して、実用上の弊害が生じる場合があるためである。一方、電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００４４】
なお、電子輸送剤の添加量を定めるにあたり、正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００４５】
（４）電荷発生剤
（４）−１  種類
また、本発明に用いられる電荷発生剤としては、従来公知の電荷発生剤を用いることができる。
例えば、フタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独又は二種以上の混合物が挙げられる。
【００４６】
（４）−２  添加量
また、電荷発生剤の添加量を、結着樹脂１００重量部に対して、０．２〜４０重量部の範囲内の値とすることが好ましい。
この理由は、電荷発生剤の添加量が０．２重量部未満の値になると、量子収率を高める効果が不十分となり、電子写真感光体の感度、電気特性、安定性等を向上させることができなくなるためである。一方、電荷発生剤の添加量が４０重量部を超えた値になると、可視光における赤色領域、近赤外領域、あるいは赤外領域に波長を有する光に対する吸光係数を大きくする効果が不十分となり、感光体の感度特性、電気特性、及び安定性等を向上させることができない場合があるためである。
したがって、電荷発生剤の添加量を０．５〜２０重量部の範囲内の値とすることがより好ましい。
【００４７】
（５）結着樹脂
また、本発明で用いられる結着樹脂としては、例えば、スチレン共重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、アルキッド樹脂、ポリアミド、ポリウレタン、ポリカーボネート、ポリアリレート、ポリスルホン、ジアリルフタレート樹脂、ケトン樹脂、ポリビニルブチラール樹脂、及びポリエーテル樹脂等の熱可塑性樹脂や、シリコーン樹脂、エポキシ樹脂、フェノール樹脂、尿素樹脂、メラミン樹脂、及びその他の架橋性の熱硬化性樹脂、さらにエポキシ−アクリレート、及びウレタン−アクリレートなどの光硬化性樹脂等が挙げられる。これらの樹脂は単独で使用できるほか、２種以上を併用することもできる。
【００４８】
（６）厚さ
また、本発明における感光層の厚さは、５〜１００μｍの範囲内の値とすることが好ましい。
この理由は、感光層の厚さが５μｍ未満の値となると、感光層を均一に形成することが困難となったり、機械的強度が低下したりする場合があるためである。一方、感光層の厚さが１００μｍを超えた値となると、感光層が基体から剥離しやすくなる場合があるためである。
したがって感光層の厚さを１０〜５０μｍの範囲内の値とすることがより好ましく、１５〜４５μｍの範囲内の値とすることがさらに好ましい。
【００４９】
（７）回転速度
また、電子写真感光体の回転速度を７０〜２８０ｍｍ／ｓｅｃの範囲内の値とすることが好ましい。
この理由は、本発明の画像形成装置であれば、かかる幅広い回転速度で画像形成を実施した場合であっても、帯電電位の変化幅を減少させて、かぶりの発生を効果的に抑制することができるためである。
一方、電子写真感光体の回転速度が７０ｍｍ／ｓｅｃ未満の値になると、効率的な高速印刷が制限される場合があるためである。逆に、電子写真感光体の回転速度が２８０ｍｍ／ｓｅｃを越えた値になると、それに対応して、電子写真感光体を帯電させる際の帯電手段への印加電流が過度に大きくなる場合があるためである。その結果、帯電電位の変化幅が著しく大きくなって、かぶりが発生しやすくなる場合がある。
したがって、電子写真感光体の回転速度を１００〜２５０ｍｍ／ｓｅｃの範囲内の値とすることがより好ましく、１５０〜２３０ｍｍ／ｓｅｃの範囲内の値とすることがさらに好ましい。
【００５０】
なお、図５のラインＢに示すように、従来の電子写真感光体（比較例１相当）は、電子写真感光体の回転速度が７０〜２８０ｍｍ／ｓｅｃの範囲では、電位低下幅が−３０Ｖ〜−４０Ｖと極めて大ききことが確認されている。よって、図６のラインＢに示すように、従来の電子写真感光体（比較例１相当）においては、回転速度（ｍｍ／ｓｅｃ）が大きくなるほど、かぶり特性劣化して、ＦＤ値が大きくなる傾向が見られている。
それに対して、本発明の電子写真感光体（実施例１相当）であれば、図５のラインＡに示すように、電子写真感光体の回転速度が７０〜２８０ｍｍ／ｓｅｃの範囲であっても、電位低下幅は−１０Ｖ〜−１５Ｖ程度であることが確認されている。よって、図６のラインＡに示すように、本発明の電子写真感光体（実施例１相当）においては、回転速度（ｍｍ／ｓｅｃ）の影響をほとんど受けず、すぐれたかぶり特性が得られて、ＦＤ値は低い傾向が見られている。
【００５１】
その他、本発明の電子写真感光体（実施例１相当）であれば、電子写真感光体の回転速度が１５０ｍｍ／ｓｅｃであっても、所定の電位変化幅（Ｖ）と、かぶり特性を示すＦＤ値（−）との間で、良好な相関関係が得られている。
したがって、このような単層型電子写真感光体を用い、かつ、電子写真感光体を帯電させる際の単位面積当たりの感光層表面に対する流れ込み電流値を所定範囲（５〜２５μＡ／ｃｍ2）に制御して、例えば、帯電電位の変化幅を−２０〜０Ｖの範囲内の値とすることにより、ＦＤ値を０．００６以下に抑制することができる。
【００５２】
［第２の実施形態］
本発明の第２の実施形態は、第１の実施形態において説明した画像形成装置を用いた画像形成方法である。
すなわち、電子写真感光体の周囲に、帯電手段と、露光手段と、現像手段と、転写手段と、除電手段と、が順次配置された画像形成装置を用いた画像形成方法であって、電子写真感光体を帯電させる際の単位面積当たりの感光層表面に対する流れ込み電流値を５〜２５μＡ／ｃｍ2の範囲内の値とするとともに、電子写真感光体が、電荷発生剤、正孔輸送剤、電子輸送剤及び結着樹脂を同一層に含む単層型電子写真感光体であり、かつ、正孔輸送剤として一般式（１）で表されるアミン化合物を含む画像形成装置を用いた画像形成方法である。
以下、第１の実施形態において既に説明した内容は省略し、第２の実施形態として、第１の実施形態と異なる点を中心に説明する。
【００５３】
まず、第２の実施形態の画像形成方法を実施するにあたり、図１に示すような画像形成装置１０を好適に使用することができる。
ここで、図１は、画像形成装置の全体構成を示す概略図であり、以下、その動作について、順を追って説明する。
まず、画像形成装置１０の感光体１１を、矢印Ａで示す方向に所定のプロセススピード（周速度）で回転させた後、その表面を帯電手段１２によって所定電位に帯電させる。
次いで、露光手段１３により、画像情報に応じて光変調されながら反射ミラー等を介して、感光体１１の表面を露光する。この露光により、感光体１１の表面に静電潜像が形成される。
次いで、この静電潜像に基づいて、現像手段１４により潜像現像が行われる。この現像手段１４の内部にはトナーが収納されており、このトナーが感光体１１表面の静電潜像に対応して付着することで、トナー像が形成される。
また、記録紙２０は、所定の転写搬送経路に沿って、感光体下部まで搬送される。このとき、感光体１１と転写手段１５との間に、所定の転写バイアスを印加することにより、記録材２０上にトナー像を転写することができる。
【００５４】
次いで、トナー像が転写された後の記録紙２０は、分離手段（図示せず）によって感光体１１表面から分離され、搬送ベルトによって定着器に搬送される。次いで、この定着器によって、加熱、加圧処理されて表面にトナー像が定着された後、排出ローラによって画像形成装置１０の外部に排出される。
一方、トナー像転写後の感光体１１はそのまま回転を続け、転写時に記録紙２０に転写されなかった残留トナー（付着物）が感光体１１の表面から、クリーニング装置１７によって除去される。
また、感光体１１の表面に残留した電荷は、除電器１８からの除電光の照射によって完全に消去され、次の画像形成に供されることになる。
したがって、本発明の画像形成装置を用いることで、構成が容易である単層型電子写真感光体を用いているにも関わらず、接触帯電方式または非接触帯電方式のいずれを採用した場合であっても、帯電電位の変化幅を減少させて、かぶりの発生を効果的に抑制することができる。
よって、高品質な画像を容易かつ安価に形成することができる。
【実施例】
【００５５】
［実施例１］
１．電子写真感光体の製造
撹拌容器内に、電荷発生物質として下記式（１３）で表されるＸ型無金属フタロシアニン（ＣＧＭ−１）２．７重量部と、正孔輸送剤として式（３）で表されるアミン化合物（ＨＴＭ−１）５０重量部と、電子輸送剤として下記式（１４）で表されるキノン系化合物（ＥＴＭ−１）３５重量部と、結着樹脂として平均分子量３００００のビスフェノールＺ型ポリカーボネート樹脂１００重量部と、テトラヒドロフラン７００重量部と、を収容した後、ボールミルで５０時間混合分散し、塗布液を作成した。
次いで、得られた塗布液をアルマイト素管からなる導電性支持体上にディップコート法にて塗布した後、１３０℃、４５分間の条件で熱風乾燥し、膜厚３０μｍ、直径３０ｍｍの単層型電子写真感光体を得た。
【００５６】
【化１３】
2008233745.tif 000014
【００５７】
【化１４】
2008233745.tif 000015
【００５８】
２．評価
（１）帯電電位の変化幅の評価
得られた電子写真感光体を搭載した画像形成装置を用いるとともに、帯電時の流れ込み電流値（Ｉｃｃ）及び電子写真感光体の回転速度を、下記（ｉ）〜（ｉｉｉ）に示すように変えて、帯電電位の変化幅の評価を行った。
（ｉ）
流れ込み電流値：７μＡ／ｃｍ2
回転速度：８４ｍｍ／ｓｅｃ
（ｉｉ）
流れ込み電流値：１０μＡ／ｃｍ2
回転速度：１２０ｍｍ／ｓｅｃ
（ｉｉｉ）
流れ込み電流値：２０μＡ／ｃｍ2
回転速度：２４０ｍｍ／ｓｅｃ
【００５９】
すなわち、得られた電子写真感光体をプリンタ（京セラミタ製、ＦＳ−１０２０改造機）に装着した後、上述したそれぞれの流れ込み電流値及び回転速度にて、３時間連続通紙試験を行い、その前後での帯電電位の変化幅（Ｖ）（（経過帯電電位）−（初期帯電電位））を測定した。
このとき、帯電手段としては、以下に示すような直流電圧のみを印加したスコロトロン帯電装置を用い、初期表面電位を４２０Ｖになるように設定して帯電を行った。
ワイヤ種            ：金メッキタングステン
ワイヤ径            ：６０μｍ
グリッド開口幅      ：１０ｍｍ
【００６０】
（２）かぶりの評価
また、得られた電子写真感光体を搭載した画像形成装置を用いるとともに、帯電時の流れ込み電流値（Ｉｃｃ）及び電子写真感光体の回転速度を、上述した帯電電位の変化幅の評価のときと同様に変えて、かぶりの評価を行った。
すなわち、得られた電子写真感光体をプリンタ（京セラミタ製、ＦＳ−１０２０改造機）に装着した後、それぞれの流れ込み電流値及び回転速度にて、３時間連続通紙試験を行った後、白紙画像を印刷し、白紙印字画像における濃度、及び白紙（未印刷）における濃度を、反射濃度計（東京電色社製ＴＣ−６Ｄ）を用いて測定した。次いで、白紙印刷画像における濃度から、白紙における濃度を引いて、かぶり濃度（ＦＤ値）とした。得られた結果を表１に示す。
【００６１】
（３）耐久試験
また、得られた電子写真感光体をプリンタ（京セラミタ製、ＦＳ−１０２０改造機）に装着した後、電子写真感光体の回転速度を１２０ｍｍ／ｓｅｃ、帯電時の流れ込み電流値（Ｉｃｃ）を７μＡ／ｃｍ2として、３時間連続通紙を行い、１時間ごとに、帯電電位の変化幅（Ｖ）（（経過帯電電位）−（初期帯電電位））を測定した。その結果を、図７（ラインＡ）に示す。
【００６２】
［実施例２］
実施例２においては、電子写真感光体を製造する際に用いた正孔輸送剤を、式（４）で表されるアミン化合物（ＨＴＭ−２）にかえたほかは、実施例１と同様に電子写真感光体を製造するとともに、評価した。得られた結果を表１に示す。
【００６３】
［実施例３］
実施例３においては、電子写真感光体を製造する際に用いた正孔輸送剤を、式（５）で表されるアミン化合物（ＨＴＭ−３）にかえたほかは、実施例１と同様に電子写真感光体を製造するとともに、評価した。得られた結果を表１に示す。
【００６４】
［実施例４］
実施例４においては、電子写真感光体を製造する際に用いた正孔輸送剤を、式（６）で表されるアミン化合物（ＨＴＭ−４）にかえたほかは、実施例１と同様に電子写真感光体を製造するとともに、評価した。得られた結果を表１に示す。
【００６５】
［実施例５］
実施例５においては、電子写真感光体を製造する際に用いた正孔輸送剤を、式（７）で表されるアミン化合物（ＨＴＭ−５）にかえたほかは、実施例１と同様に電子写真感光体を製造するとともに、評価した。得られた結果を表１に示す。
【００６６】
［実施例６］
実施例６においては、電子写真感光体を製造する際に用いた正孔輸送剤を、式（８）で表されるアミン化合物（ＨＴＭ−６）にかえたほかは、実施例１と同様に電子写真感光体を製造するとともに、評価した。
また、実施例６においては、実施例１と同様に、耐久試験を行い、１時間ごとに、帯電電位の変化幅（Ｖ）を測定した。得られた結果を表１および図７（ラインＢ）に示す。
【００６７】
［実施例７］
実施例７においては、電子写真感光体を製造する際に用いた正孔輸送剤を、式（９）で表されるアミン化合物（ＨＴＭ−７）にかえたほかは、実施例１と同様に電子写真感光体を製造するとともに、評価した。得られた結果を表１に示す。
【００６８】
［実施例８］
実施例８においては、電子写真感光体を製造する際に用いた正孔輸送剤を、式（１０）で表されるアミン化合物（ＨＴＭ−８）にかえたほかは、実施例１と同様に電子写真感光体を製造するとともに、評価した。得られた結果を表１に示す。
【００６９】
［実施例９］
実施例９においては、電子写真感光体を製造する際に用いた正孔輸送剤を、式（１１）で表されるアミン化合物（ＨＴＭ−９）にかえたほかは、実施例１と同様に電子写真感光体を製造するとともに、評価した。得られた結果を表１に示す。
【００７０】
［実施例１０］
実施例１０においては、電子写真感光体を製造する際に用いた正孔輸送剤を、式（１２）で表されるアミン化合物（ＨＴＭ−１０）にかえたほかは、実施例１と同様に電子写真感光体を製造するとともに、評価した。得られた結果を表１に示す。
【００７１】
［比較例１］
比較例１においては、電子写真感光体を製造する際に用いた正孔輸送剤を、下記式（１５）で表されるアミン化合物（ＨＴＭ−１１）にかえたほかは、実施例１と同様に電子写真感光体を製造するとともに、評価した。
また、比較例１においては、実施例１と同様に、耐久試験を行い、１時間ごとに、帯電電位の変化幅（Ｖ）を測定した。得られた結果を表１および図７（ラインＣ）に示す。
【００７２】
【化１５】
2008233745.tif 000016
【００７３】
【表１】
2008233745.tif 000017
【００７４】
［実施例１１〜１７］
実施例１１〜１７においては、電子写真感光体を製造する際に正孔輸送剤の添加量を、それぞれ２０、３０、４０、６０、７０、８０、９０重量部に変えたほかは実施例１と同様に電子写真感光体を製造し、電子写真感光体を評価する際の帯電時の流れ込み電流値（Ｉｃｃ）を１０μＡ／ｃｍ2及び電子写真感光体の回転速度を１２０ｍｍ／ｓｅｃとして、３時間連続通紙を行い、実施例１と同様に電子写真感光体を評価した。得られた結果を表２に示す。
【００７５】
【表２】
2008233745.tif 000018
【産業上の利用可能性】
【００７６】
本発明に係る画像形成装置及びそれを用いた画像形成方法によれば、感光層に含まれる正孔輸送剤として、特定の構造を有するアミン化合物を用いるとともに、電子写真感光体を帯電させる際の単位面積当たりの感光層表面に対する流れ込み電流値を所定範囲に制限することにより、接触帯電方式であっても、非接触帯電方式であっても、さらには、電子写真感光体の回転速度が比較的速い場合であっても、電子写真感光体表面がオゾン等によって酸化劣化することを効果的に抑制できるようになった。
その結果、電子写真感光体として単層型電子写真感光体を用い、かつ、電子写真感光体の回転速度が速い場合であっても、帯電電位の変化幅を減少させて、かぶりの発生を効果的に抑制することができるようになった。
したがって、本発明の画像形成装置及びそれを用いた画像形成方法は、画像形成装置の高画質化、小型化等に寄与することが期待される。
【図面の簡単な説明】
【００７７】
【図１】本発明にかかる画像形成装置の概略図である。
【図２】（ａ）〜（ｂ）は、本発明における単層型電子写真感光体の構成を説明するために供する図である。
【図３】特定の構造を有する正孔輸送剤の添加量と、帯電電位の変化幅と、の関係を説明するために供する図である。
【図４】帯電電位の変化幅と、ＦＤ値（かぶりの発生）と、の関係を説明するために供する図である。
【図５】回転速度と、帯電電位の変化幅と、の関係を説明するために供する図である。
【図６】回転速度と、ＦＤ値（かぶりの発生）と、の関係を説明するために供する図である。
【図７】帯電電位の変化幅の経時変化を説明するために供する図である。
【符号の説明】
【００７８】
１０：画像形成装置、１１：電子写真感光体、１２：帯電手段（スコロトロン帯電装置）、１３：露光手段、１４：現像手段、１５：転写手段、１７：クリーニング装置、２０：記録紙、３０：単層型電子写真感光体、３２：基体、３４：感光層、３６：バリア層 
【図１】
2008233745.tif 000022
【図２】
2008233745.tif 000023
【図３】
2008233745.tif 000024
【図４】
2008233745.tif 000025
【図５】
2008233745.tif 000026
【図６】
2008233745.tif 000027
【図７】
2008233745.tif 000028